(57)【要約】【課題】背面照明によって、損傷が、システムに存在するポリマー成分の黄変、曇りまたは脆弱化の形で、結果的に生じないような、受像スクリーンまたはディスプレーの背面照明のためのシステムを提供すること。【解決手段】内側および外側を備えた中空体の形のガラス本体を有する少なくとも１つの発光体と、１つまたは複数のポリマーを実質的に含みまたはこのようなポリマーからなる配光ユニットとを具備する、ディスプレーまたは受像スクリーンの背面照明のためのシステムであって、ガラス本体のガラス組成は紫外線をブロックし、ガラス本体は少なくとも部分的に透明であり、＜３４０ｎｍの波長に対し＜０．１の透過率Ｔを有する。【選択図】      なし【特許請求の範囲】
【請求項１】
ディスプレーまたは受像スクリーンの背面照明のためのシステムであって、
内側および外側を備えた中空体の形のガラス本体を有する少なくとも１つの発光体と、
１つまたは複数のポリマーを実質的に含むか、または１つまたは複数のポリマーからなる配光ユニットとを具備し、
前記ガラス本体のガラス組成は紫外線をブロックするものであり、前記ガラス本体は少なくとも部分的に透明であり、かつ＜３４０ｎｍの波長に対し＜０．１の透過率Ｔを有するところのシステム。
【請求項２】
前記配光ユニットの前記１つまたは複数のポリマーは、ポリ塩化ビニル（ＰＶＣ）、ポリスチレン（ＰＳ）、ポリエチレン（ＰＥ）、ポリプロピレン（ＰＰ）、ポリアミド（ＰＡ）、ポリカーボネート（ＰＣ）、ポリイミド樹脂、ポリエーテルケトン（ＰＥＫ，ＰＥＥＫ，ＰＡＥＫ）、ポニフェニレンスルフィド（ＰＰＳ）、ＳＡＮ（スチレン−アクリルニトリルコポリマー）、ポリブチレンテレフタレート（ＰＢＴ）、ポリメチルメタクリレート（ＰＭＭＡ）、ポリカーボネートおよびシクロオレフィンをベースにしたポリマー、好ましくはポリメチルメタクリレート（ＰＭＭＡ）、ならびにシクロオレフィンをベースにしたポリマーおよびポリマーの混合物からなる群から選択されることを特徴とする請求項１に記載のシステム。
【請求項３】
シクロオレフィンをベースにした前記１つまたは複数のポリマーは、環状オレフィンポリマーおよび環状オレフィンコポリマー並びにこれらのポリマーの混合物からなる群から選択されることを特徴とする請求項１または２に記載のシステム。
【請求項４】
前記配光ユニットは実質的に平らなプレートまたはディスク、特に、ディフューザプレートまたはディフューザディスクあるいは光ガイド型のプレート（ＬＧＰ）であることを特徴とする請求項１ないし３のいずれか１項に記載のシステム。
【請求項５】
前記発光装置は放電ランプであることを特徴とする請求項１に記載のシステム。
【請求項６】
前記放電ランプは放電空間を有し、この放電空間には、水銀および／または希土類イオンのような放電物質および／またはキセノンが充填されていることを特徴とする請求項５に記載のシステム。
【請求項７】
前記ガラス本体の内側には、蛍光層が付着されていることを特徴とする請求項５または６に記載のシステム。
【請求項８】
前記ガラス本体は、＜３２０ｎｍの波長に対し＜０．１の透過率Ｔを有することを特徴とする請求項１ないし７のいずれか１項に記載のシステム。
【請求項９】
前記ガラス本体のガラスは、紫外線の遮断の状態を調整するために、温度処理されていることを特徴とする請求項１ないし８のいずれか１項に記載のシステム。
【請求項１０】
前記温度処理がなされるのは、前記ガラスが、熔融後に、特に５００Ｋ／分よりも小さい冷却速度による緩慢な冷却に供されるか、または或る時間温度ＴＨに加熱されることによってであり、時間および温度または冷却速度は、前記ガラスが、迅速に冷却されるガラス管との比較で、特に、＞５００Ｋ／分の冷却速度で、５ｎｍより大きく、特に１０ｎｍよりも大きい紫外線の遮断のシフトを示すように選択されていることを特徴とする請求項９に記載のシステム。
【請求項１１】
前記ガラス本体の前記ガラスが、以下の組成：
ＳｉＯ２                              ５５〜８５重量％
Ｂ２Ｏ３                              ＞０〜３５重量％
Ａｌ２Ｏ３                              ０〜１０重量％
Ｌｉ２Ｏ                                ０〜１０重量％
Ｎａ２Ｏ                                ０〜２０重量％
Ｋ２Ｏ                                  ０〜２０重量％、但し、
ΣＬｉ２Ｏ＋Ｎａ２Ｏ＋Ｋ２Ｏは            ０〜２５重量％であり、
ＭｇＯ                                  ０〜８重量％
ＣａＯ                                  ０〜２０重量％
ＳｒＯ                                  ０〜５重量％
ＢａＯ                                  ０〜３０重量％、特に
ＢａＯ                                  ０〜５重量％、但し、
ΣＭｇＯ＋ＣａＯ＋ＳｒＯ＋ＢａＯは      ０〜３０重量％、特に
０〜２０重量％であり、
ＴｉＯ２                                  ０〜１０重量％
好ましくは                              ＞０．５〜１０重量％であり、
ＺｒＯ２                                    ０〜３重量％
ＣｅＯ２                                    ０〜１重量％
Ｆｅ２Ｏ３                                  ０〜１重量％
ＷＯ３                                      ０〜３重量％
Ｂｉ２Ｏ３                                    ０〜３重量％
ＭｏＯ３                                      ０〜３重量％
を有することを特徴とする請求項１ないし１０のいずれか１項に記載のシステム。
【請求項１２】
外側の複数の電極を有する発光体において使用するガラス本体のためのガラス組成は、ｔａｎδ／ε’＜５の、損失角ｔａｎδおよび誘電率ε’の商を有することを特徴とする請求項１ないし１０のいずれか１項に記載のシステム。
【請求項１３】
前記商は、＜４、好ましくは＜３、特に好ましくは＜２．５、特に＜１であることを特徴とする請求項１２に記載のシステム。
【請求項１４】
少なくとも１つの高偏光性元素が、酸化物の形態で、ガラスマトリクスに取り込まれており、前記酸化物は、Ｂａ，Ｃｓ，Ｈｆ，Ｔａ，Ｗ，Ｒｅ，Ｏｓ，Ｉｒ，Ｐｔ，Ｐｂ，Ｂｉ，Ｌａ，Ｃｅ，Ｐｒ，Ｎｄ，Ｓｍ，Ｅｕ，Ｇｄ，Ｔｂ，Ｄｙ，Ｈｏ，Ｅｒ，Ｔｍ，Ｙｂおよび／またはＬｕの酸化物からなる群から選択されることを特徴とする請求項１２または１３に記載のシステム。
【請求項１５】
前記１つまたは複数の高偏光性元素は、酸化物の形で、少なくとも８、好ましくは１２、特に好ましくは１５、特に２０重量％またはそれより多くの量で存在していることを特徴とする請求項１４に記載のシステム。
【請求項１６】
前記１つまたは複数の高偏光性元素は、酸化物の形で、少なくとも２０、好ましくは２５、特に好ましくは３５、特に４０重量％またはそれより多くの量で存在していることを特徴とする請求項１４に記載のシステム。
【請求項１７】
前記ガラス本体の前記ガラスは以下の組成：
ＳｉＯ２                              ５５〜８５重量％
Ｂ２Ｏ３                              ＞０〜３５重量％
Ａｌ２Ｏ３                              ０〜２５重量％
好ましくは                            ０〜２０重量％
Ｌｉ２Ｏ                              ＜１．０重量％
Ｎａ２Ｏ                              ＜３．０重量％
Ｋ２Ｏ                                ＜５．０重量％、但し、
ΣＬｉ２Ｏ＋Ｎａ２Ｏ＋Ｋ２Ｏは          ＜５．０重量％であり、
ＭｇＯ                                  ０〜８重量％
ＣａＯ                                  ０〜２０重量％
ＳｒＯ                                  ０〜２０重量％
ＢａＯ                                  ０〜８０重量％、特に
ＢａＯ                                  ０〜６０重量％、但し、
ＴｉＯ２                                  ０〜１０重量％
好ましくは                              ＞０．５〜１０重量％であり、
ＺｒＯ２                                  ０〜３重量％
ＣｅＯ２                                  ０〜１０重量％
Ｆｅ２Ｏ３                                ０〜３重量％
好ましくは                                ０〜１重量％
ＷＯ３                                    ０〜３重量％
Ｂｉ２Ｏ３                                  ０〜８０重量％
ＭｏＯ３                                    ０〜３重量％
ＺｎＯ                                      ０〜１５重量％
好ましくは                                  ０〜５重量％
ＰｂＯ                                      ０〜７０重量％
を有し、但し、ΣＡｌ２Ｏ３＋Ｂ２Ｏ３＋ＢａＯ＋ＰｂＯ＋Ｂｉ２Ｏ３は１５〜８０重量％であり、Ｈｆ，Ｔａ，Ｗ，Ｒｅ，Ｏｓ，Ｉｒ，Ｐｔ，Ｌａ，Ｐｒ，Ｎｄ，Ｓｍ，Ｅｕ，Ｇｄ，Ｔｂ，Ｄｙ，Ｈｏ，Ｅｒ，Ｔｍ，Ｙｂおよび／またはＬｕは、酸化物の形で、０〜８０重量％の含量で存在しており、
並びに通常の濃度の清澄剤を有することを特徴とする請求項１２ないし１６のいずれか１項に記載のシステム。
【請求項１８】
前記ガラスは以下の組成：
ＳｉＯ２                              ５５〜８５重量％
Ｂ２Ｏ３                              ＞０〜３５重量％
Ａｌ２Ｏ３                              ０〜２０重量％
Ｌｉ２Ｏ                              ＜０．５重量％
Ｎａ２Ｏ                              ＜０．５重量％
Ｋ２Ｏ                                ＜０．５重量％、但し、
ΣＬｉ２Ｏ＋Ｎａ２Ｏ＋Ｋ２Ｏは          ＜１．０重量％であり、
ＭｇＯ                                  ０〜８重量％
ＣａＯ                                  ０〜２０重量％
ＳｒＯ                                  ０〜２０重量％
ＢａＯ                                  １５〜６０重量％、特に
ＢａＯ                                  ２０〜３５重量％、但し、
ΣＭｇＯ＋ＣａＯ＋ＳｒＯ＋ＢａＯは      １５〜７０重量％、
特に、                                  ２０〜４０重量％であり、
ＴｉＯ２                                  ０〜１０重量％
好ましくは                            ＞０．５〜１０重量％であり、
ＺｒＯ２                                  ０〜３重量％
ＣｅＯ２                                  ０〜１０重量％
好ましくは                                ０〜１重量％
Ｆｅ２Ｏ３                                  ０〜1重量％
ＷＯ３                                      ０〜３重量％
Ｂｉ２Ｏ３                                  ０〜８０重量％
ＭｏＯ３                                    ０〜３重量％
ＺｎＯ                                      ０〜１０重量％
好ましくは                                  ０〜５重量％
ＰｂＯ                                      ０〜７０重量％
を有し、但し、ΣＡｌ２Ｏ３＋Ｂ２Ｏ３＋Ｃｓ２Ｏ＋ＢａＯ＋ＰｂＯ＋Ｂｉ２Ｏ３は１５〜８０重量％であり、
並びに通常の濃度の清澄剤を有することを特徴とする請求項１２ないし１６のいずれか１項に記載のシステム。
【請求項１９】
前記ガラスが以下の組成：
ＳｉＯ２                              ３５〜６５重量％
Ｂ２Ｏ３                                ０〜１５重量％
Ａｌ２Ｏ３                              ０〜２０重量％
好ましくは                            ５〜１５重量％
Ｌｉ２Ｏ                                ０〜０．５重量％
Ｎａ２Ｏ                                ０〜０．５重量％
Ｋ２Ｏ                                  ０〜０．５重量％、但し、
ΣＬｉ２Ｏ＋Ｎａ２Ｏ＋Ｋ２Ｏは            ０〜１重量％であり、
ＭｇＯ                                  ０〜６重量％
ＣａＯ                                  ０〜１５重量％
ＳｒＯ                                  ０〜８重量％
ＢａＯ                                  １〜２０重量％、特に
ＢａＯ                                  １〜１０重量％、
ＴｉＯ２                                  ０〜１０重量％
好ましくは                              ＞０．５〜１０重量％であり、
ＺｒＯ２                                  ０〜１重量％
ＣｅＯ２                                  ０〜０．５重量％
Ｆｅ２Ｏ３                                ０〜０．５重量％
ＷＯ３                                    ０〜２重量％
Ｂｉ２Ｏ３                                  ０〜２０重量％
ＭｏＯ３                                    ０〜５重量％
ＺｎＯ                                      ０〜５重量％
好ましくは                                  ０〜３重量％
ＰｂＯ                                      ０〜７０重量％
を有し、但し、ΣＡｌ２Ｏ３＋Ｂ２Ｏ３＋ＢａＯ＋ＰｂＯ＋Ｂｉ２Ｏ３は８〜６５重量％であり、Ｈｆ，Ｔａ，Ｗ，Ｒｅ，Ｏｓ，Ｉｒ，Ｐｒ，Ｎｄ，Ｓｍ，Ｅｕ，Ｇｄ，Ｔｂ，Ｄｙ，Ｈｏ，Ｅｒ，Ｔｍ，Ｙｂおよび／またはＬｕは、酸化物の形で、０〜８０重量％の含量で存在しており、
並びに通常の濃度の清澄剤を有することを特徴とする請求項１２ないし１６のいずれか１項に記載のシステム。
【請求項２０】
前記ガラスが以下の組成：
ＳｉＯ２                            ５０〜６５重量％
Ｂ２Ｏ３                                ０〜１５重量％
Ａｌ２Ｏ３                              １〜１７重量％
Ｌｉ２Ｏ                                ０〜０．５重量％
Ｎａ２Ｏ                                ０〜０．５重量％
Ｋ２Ｏ                                  ０〜０．５重量％、但し、
ΣＬｉ２Ｏ＋Ｎａ２Ｏ＋Ｋ２Ｏは            ０〜１重量％であり、
ＭｇＯ                                  ０〜５重量％
ＣａＯ                                  ０〜１５重量％
ＳｒＯ                                  ０〜５重量％
ＢａＯ                                  ２０〜６０重量％、特に
ＢａＯ                                  ２０〜４０重量％、
ＴｉＯ２                                  ０〜１重量％
ＺｒＯ２                                    ０〜１重量％
ＣｅＯ２                                    ０〜０．５重量％
Ｆｅ２Ｏ３                                  ０〜０．５重量％
好ましくは                                    ０〜１重量％
ＷＯ３                                      ０〜２重量％
Ｂｉ２Ｏ３                                    ０〜４０重量％
ＭｏＯ３                                      ０〜５重量％
ＺｎＯ                                        ０〜３重量％
ＰｂＯ                                        ０〜３０重量％、特に、
ＰｂＯ                                        １０〜２０重量％
を有し、但し、ΣＡｌ２Ｏ３＋Ｂ２Ｏ３＋ＢａＯ＋ＰｂＯ＋Ｂｉ２Ｏ３は１０〜８０重量％であり、
Ｈｆ，Ｔａ，Ｗ，Ｒｅ，Ｏｓ，Ｉｒ，Ｐｔ，Ｌａ，Ｐｒ，Ｎｄ，Ｓｍ，Ｅｕ，Ｇｄ，Ｔｂ，Ｄｙ，Ｈｏ，Ｅｒ，Ｔｍ，Ｙｂおよび／またはＬｕは、酸化物の形で、０〜８０重量％の含量で存在しており、
並びに通常の濃度の清澄剤を有することを特徴とする請求項１２ないし１６のいずれか１項に記載のシステム。
【請求項２１】
前記組成物中のアルカリの含量は、＜１．０重量％であることを特徴とする請求項１２ないし２０のいずれか１項に記載のシステム。
【請求項２２】
前記ガラスは、アルカリを有しないことを特徴とする請求項１２ないし２０のいずれか１項に記載のシステム。
【請求項２３】
前記ガラス組成中のＢａＯの含量は、１５重量％よりも大きく、好ましくは１８重量％よりも大きいことを特徴とする請求項１２ないし２２のいずれか１項に記載のシステム。
【請求項２４】
前記ガラス組成中のＢａＯの含量は、２０重量％よりも大きいことを特徴とする請求項１２ないし２２のいずれか１項に記載のシステム。
【請求項２５】
前記ガラス組成中のＢａＯの含量は、２０重量％と８０重量％の間、好ましくは２０と６０重量％の間であることを特徴とする請求項１２ないし２２のいずれか１項に記載のシステム。
【請求項２６】
前記ガラス組成中のＰｂＯの含量は、５０重量％よりも大きく、特に６０重量％よりも大きく、アルカリの含量は３重量％よりも大きく、好ましくは４重量％よりも大きく、全く特に好ましくは５重量％よりも大きいことを特徴とする請求項１２ないし２０、２３ないし２５のいずれか１項に記載のシステム。
【請求項２７】
前記ガラス組成がＰｂＯを含まないときは、アルカリの含量は＜１．０重量％であり、好ましくはアルカリが含まれていないことを特徴とする請求項１２ないし２５のいずれか１項に記載のシステム。
【請求項２８】
前記ガラス組成がＰｂＯを含むときは、ＢａＯの含量は＜１０重量％であり、好ましくは＜５重量％であり、特に好ましくはＢａＯは含まれていないことを特徴とする請求項１２ないし２６のいずれか１項に記載のシステム。
【請求項２９】
前記発光体は蛍光ランプであり、この蛍光ランプはＥＥＦＬランプ、ガス放電ランプ、ＬＣＤ表示装置、コンピュータモニタ、電話ディスプレーのためのおよびディスプレーのための照明であることを特徴とする請求項１ないし２８のいずれか１項に記載のシステム。
【請求項３０】
前記発光体の前記ガラス本体は管状のまたは管に類似の形状を有することを特徴とする請求項１ないし２９のいずれか１項に記載のシステム。
【請求項３１】
前記管状のまたは管に類似のガラス本体の直径は＜０．８ｃｍであり、および／または肉厚は＜１ｍｍであることを特徴とする請求項３０に記載のシステム。
【請求項３２】
前記発光体の前記ガラス本体は＜１ｃｍの厚さを持つ板ガラスを有することを特徴とする請求項１ないし３１のいずれか１項に記載のシステム。
【発明の詳細な説明】
【技術分野】
【０００１】
本発明は、ディスプレーまたは受像スクリーン等の背面照明のためのシステムに関する。
【背景技術】
【０００２】
ディスプレー、特にフラット・ディスプレー、受像スクリーン等の背面照明のための通常のシステムは、略述すれば、例えば１つまたは複数の照明器具またはランプのような、１つまたは複数の発光ユニットと、光を均等にディスプレーまたはスクリーン上に配分するユニット、いわゆる配光ユニットとからなる。
【０００３】
この配光ユニットは、例えば、拡散ユニットまたは光ガイドユニット、すなわち、光伝送型または光ガイド型のプレート、いわゆるライト・ガイディング・プレート（ＬＰＴ）の形で存在してもよく、通常は、ポリマー、例えば、メタクリレート、特に、ポリメチルメタクリレート（ＰＭＭＡ（「プレキシグラス」））から製造される。
【０００４】
例えば、特許文献１には、優れた耐熱性および耐光性を有し、かなり長時間に亘って透明性を示し、かつ車両への組込みのために定められているＬＰＧが記載されている。プレートは、脂環式構造を有するポリマーおよび添加剤として酸化防止剤を含む樹脂組成物を有する。厚さ方向での≦１％の不透明が、３ｍｍの厚さを有する成形品の場合に、調整される。
【０００５】
背面照明すなわちいわゆるバックライトのための発光型のユニットとして、通常は、ガス放電ランプ、特に蛍光ランプが用いられる。このようなランプは、しばしば、水銀ガス放電管である。
【０００６】
このような水銀放電の場合、紫外線放射が発生する。この紫外線放射については、紫外線放射がポリマーを持続的に損傷し、すなわち、ポリマーの特性および外観に影響を及ぼし、従って、ポリマーの機能を持続的に損傷することが知られている。
【０００７】
放出された紫外線放射によって、ポリマーは黄変し（「Yellowing」）、曇り（「Haze」）、かなりな程度、脆弱化に傾く。ポリマーの脆弱化は、時間の経過と共に、全製造物の完全な使用不能をもたらすことになる。この場合、特に有害な輝線は、発光のために用いられる、３１３ｎｍの水銀の輝線である。蛍光ランプに用いるガラスがこの輝線を出来る限り完全に吸収することが、意図される。
【０００８】
従来の技術では、紫外線放射によって結果的に生じるこうした諸問題を、ランプに、紫外線放射を吸収する層を設けることによって、抑制することが既に試みられた。しかし、このためには、製造方法を複雑に構成しかつ追加のコストを引き起こす独自の工程段階が必要である。
【０００９】
ポリマーの損傷を防止する他の可能性は、紫外線安定剤または紫外線吸収剤を１つまたは複数のポリマーに取り入れることである。このような「処理された」ポリマーまたはプラスチックは、その製造の点で遥かに複雑であり、このことによって、同様により高いコストを引き起こす。
【特許文献１】特願平１１−２１４９５９の要約
【発明の開示】
【発明が解決しようとする課題】
【００１０】
従って、背面照明によって、損傷が、システムに存在するポリマー成分の黄変、曇りまたは脆弱化の形で、結果的に生じないような、受像スクリーンまたはディスプレーの背面照明のためのシステムを提供することが、本発明の課題である。その際、紫外線吸収型の特殊な層の、発光ユニット、例えばランプへの形成あるいはポリマー材料の処理のような追加の工程段階を回避することが意図される。特に、発光ユニットの、３１３ｎｍの有害な水銀放出線を、ブロックすることが意図される。
【課題を解決するための手段】
【００１１】
上記課題は、本発明に基づき、内側および外側を備えた中空体の形のガラス本体を有する少なくとも１つの発光体と、１つまたは複数のポリマーを実質的に含みまたはこのようなポリマーからなる配光ユニットとを具備するディスプレーまたは受像スクリーンの背面照明のためのシステムが用いられ、ガラス本体のガス組成は紫外線をブロックし、ガラス本体は少なくとも部分的に透明であり、かつ＜３４０ｎｍの波長に対し＜０．１の透過率を有することによって、解決される。
【００１２】
かくして、上記の特性を有する配光ユニットおよび発光体を組み合わせて用いることによって、従来の技術から生じる前記諸問題を除去することが可能となる。本発明のシステムに設けられた発光体は、実際、統合された紫外線保護手段を有し、従って、紫外線吸収剤を含まない、これ以上処理または改質しないプラスチックと組み合わされる。これにより、紫外線放射による望ましくない損傷および妨害は生じない。かくして、安価な背面照明システムを容易に準備することができる。
【発明を実施するための最良の形態】
【００１３】
いわゆるバックライトの形の、本発明により用いられる発光体としては、この目的として当業者には知られた各発光体、例えば、低圧放電ランプのような放電ランプ、特に、蛍光ランプ、特に好ましくは小型の蛍光ランプが用いられる。
【００１４】
このようなバックライトランプを、伸ばされた管ガラスから製造することができる。発光体は、全く好ましくは著しく透明であり、かつ内側および外側を備えた中空体の形でガラス本体として存在する中央部分と、金属または金属合金ワイヤの挿入によって対応の接続部を有することができる２つの端部とに区分されることができる。金属または金属ワイヤを、１つの焼鈍段階で、ガラス本体の管ガラスと熔融する可能性もある。金属または金属合金ワイヤは、電極ブッシング(Electrodendurchfuehrung)および／または電極である。
【００１５】
これらのブッシングがタングステン金属またはモリブデン金属あるいはコバール合金であることが好ましい。ガラス本体の前記ガラス組成の熱膨張率（ＣＴＥ）が、前記ブッシングの熱膨張率（ＣＴＥ）と著しく一致していることが好ましい。それ故に、ブッシングの領域には、応力が全然生じないか、あるいは、限定的かつ適切に導入される応力のみが生じる。
【００１６】
発光体のガラスは紫外線をブロックする作用を望ましい程度に有するガラス組成を含むか、このガラス組成からなる。
【００１７】
発光ユニットの他に、本発明に係わるシステムには、配光ユニットが存在する。この配光ユニットは、本発明の枠内で、特に限定されない。例えば、ディフューザすなわちディフューザプレートまたはディフューザディスクあるいは光ガイド型のまたは光伝送型のプレートまたはディスク、例えば、ＬＧＰ（ライトガイドプレート）が用いられることができる。
【００１８】
このようなプレートまたはディスクは、実質的に、１つまたは複数のポリマーを含み、あるいは、これらのポリマーからなる。本発明では、驚くべきことには、特に改質されたポリマー、特に、紫外線防止剤または紫外線安定剤と混合されているポリマーが用いられることは不要である。むしろ、通常この目的として知られたポリマー材料を、直接用いることができる。
【００１９】
一般的には、１つまたは複数のポリマーが以下の特性を有することが好ましい。すなわち、高い透過率のような適切な光学的特性、僅かな吸水性および僅かな重量従ってまた僅かな密度である。最後の基準は、特に、ラップトップに用いる際に、重要である。
【００２０】
ポリマーの選択は特に限定されない。上記の特性を有する、当業者に知られたすべてのポリマーを用いることができる。具体例を挙げると、
ポリ塩化ビニル（ＰＶＣ）、ポリスチレン（ＰＳ）、ポリエチレン（ＰＥ）およびポリプロピレン（ＰＰ）、ポリアミド（ＰＡ）、ポリカーボネート（ＰＣ）、ポリイミド樹脂、ポリエーテルケトン（ＰＥＫ，ＰＥＥＫ，ＰＡＥＫ）、ポニフェニレンスルフィド（ＰＰＳ）、ＳＡＮ（スチレン−アクリルニトリルコポリマー）、ポリブチレンテレフタレート（ＰＢＴ）、ポリメチルメタクリレート（ＰＭＭＡ）、ポリカーボネート、シクロオレフィンをベースにしたポリマーならびにポリマーの混合物である。いわゆるブレンドすなわちポリマーアロイを用いることができる。
【００２１】
本発明に基づいて、ポリメチルメチルメタクリレート、ポリカーボネートならびにシクロオレフィンをベースにした１つまたは複数のポリマーを用いることが特に好ましい。
【００２２】
プラスチックの比較的新しい族は、シクロオレフィンコポリマー（ＣＯＣ）、例えばトパーズ（Ｒ）（Thermoplastic Olefin Polymer of Amorphous Structure）のような、シクロオレフィンをベースにしたポリマー、あるいは、ゼオネクス（Ｒ）のようなシクロオレフィンポリマー（ＣＯＰ）である。トパーズ（Ｒ）は、例えば、エチレンおよびノルボルネンモノマーから構成されている。これらのプラスチックは、高い清澄性、透明度、剛性、強度および耐熱性ならびに優れた寸法安定性および僅かな吸湿性を特徴とする非晶質工業プラスチックである。これらのプラスチックは、例えば、欧州および米国において食品と接触して使用するために、許容されている。更に、これらの材料は、例えば、医薬用ブリスター包装のために、光学的精密射出成形品のために、カラーレーザプリンタ用のトナー結合剤のために、医用容器および実験容器のために、既に用いられている。
【００２３】
特に、シクロオレフィンをベースにしたポリマーは、望ましい特性を有し、従って、特に、本発明に基づいて用いられる配光ユニットのためのポリマー材料として適切である。
【００２４】
発光体および配光ユニットの構造および配列は、本発明では、特に限定されない。以下、本発明に係わる複数の実施の形態を記載するが、本発明に係わる教示はこれらの実施の形態に限定されない。
【００２５】
本発明に係わるシステムは、通常、特別に反射型のベースプレートまたは支持プレートならびにカバープレートまたはサブストレートプレートを有する。これらのプレートの直ぐの周囲には、1つまたは複数の発光体が設けられている。特に、本発明では、小型のバックライトランプ装置が用いられることが好ましい。
【００２６】
従って、1つまたは複数の個々の、特に小型の発光体が使用される。発光体のガラス本体は、紫外線をブロックするガラスを実質的に有し、あるいは、これらのガラスからなる。
【００２７】
第1の実施の形態では、少なくとも２つの発光体は好ましくは互いに平行に設けられており、好ましくは、ベースプレートまたは支持プレートと、カバープレートまたはサブストレートプレートあるいはカバーディスクまたはサブストレートディスクとの間にある。この場合、支持プレートには、１つまたは複数の窪みが設けられていることは適切である。これらの窪みには、1つまたは複数の発光体が格納されている。１つの窪みが夫々１つの発光体を有することが好ましい。1つまたは複数の発光体の放射される光は、ディスプレーまたはスクリーンに反射される。
【００２８】
この変更の実施の形態に示す反射型の支持プレートには、すなわち、特に、1つまたは複数の窪みには、反射層が付着されている。この反射層は、発光体によって支持プレートの方向に放射された光を、一種の反射器として均等に分散させ、かくて、ディスプレーまたは受像スクリーンの均等な照射を引き起こす。
【００２９】
サブストレートプレートまたはカバープレートあるいはサブストレートディスクまたはカバーディスクとしては、この目的のために通常の、任意のプレートまたはディスクが用いられてもよい。プレートまたはディスクは、システムの構造および適用目的に従って、配光ユニットとしてまたは単にカバーとして機能する。従って、サブストレートプレートまたはカバープレートあるいはサブストレートディスクまたはカバーディスクは、例えば、不透明なディフューザディスクまたは清澄な透明なディスクであってもよい。
【００３０】
本発明に係わる第1の実施の形態に記載のこの装置は、例えばテレビ受像機の場合のように、かなり大きなディスプレーのために用いられることが好ましい。
【００３１】
例えば蛍光管のような発光体が選択的に外側のまたは内側の電極を有してもよい。このことは選択された装置に依る。
【００３２】
本発明の第２の実施の形態では、発光体は、本発明に係わるシステムに従って、例えば、配光ユニットの外側に設けられていてもよい。例えば、１つまたは複数の発光体は外側にディスプレーまたはスクリーンに取着されてもよい。このとき、光は、光ガイドとして用いられる光伝送型のプレート、いわゆるＬＰＧ（ライトガイドプレート）によって、ディスプレーまたはスクリーンの上面に均等に分散（ausgekoppelt）される。このような光伝送型のプレートは、例えば、粗い表面を有する。この表面によって、光が分散される。
【００３３】
本発明のシステムの第３の実施の形態では、電極を有しないランプ装置、すなわち、いわゆるＥＥＦＬ（エクスターナル・エレクトロード・フルオロスセント・ランプ）装置も用いられてもよい。
【００３４】
本発明の、本発明に係わるこの第３の実施の形態の、好ましい実施の形態では、発光ユニットは、例えば、密閉された空間を有する。この空間は、上方では、好ましくは構造化されたディスクによって、下方では、支持ディスクによって、側面では、壁部によって区画される。例えば、蛍光ランプのような発光体は、ユニットの側方にある。この密閉された空間は、例えば、更に、個々の放射空間に区分されていてよい。これらの放射空間は、例えば所定の厚みで支持ディスクに付着されている放電発光材料を有することができる。カバープレートまたはカバーディスクとして、再度、システムの構造に応じて、不透明なディフューザディスクまたは清澄な透明なディスク等を用いることができる。
【００３５】
この変更の実施の形態に基づく、本発明に係わるバックライト装置は、例えば、電極を有しないガス放電ランプである。すなわち、ブッシングはなくて、外側のまたは内側の電極のみがある。
【００３６】
原理的には、内側のボンディングも可能である。この場合には、内側の電極によってプラズマの発火をなすことができる。この種の発火は他の技術である。このようなシステムは、ＣＣＦＬ（コールド・カソード・フルオロスセント・ランプ）システムと呼ばれる。電極ブッシングは、ブッシング材料として、特にタングステン金属およびモリブデン金属を有することができる。前記装置は、大きい、平坦なバックライトを形成し、従って、フラットバックライトとも呼ばれる。
【００３７】
本発明の他の特徴として、発光体のガラス本体のためには、紫外線をブロックする作用を有するガラス組成が用いられる。
【００３８】
1つまたは複数の発光体のガラス本体で使用されるガラスの、紫外線をブロックする作用は、例えば、適切な温度処理に基づく。紫外線の遮断の位置が、迅速に冷却され従ってまた驚くべきことに可視の波長範囲で透明なガラスの温度処理によって、影響されることが明らかになった。迅速な冷却は、ここでは、ガラスが特別な冷却に曝されないこと、すなわち、ガラスが、周囲の室温に直接に曝されることを意味する。従って、紫外線の遮断の状態（Lage）が、適切な冷却または適切な温度処理によって、影響され得る。それ故に、ＴｉＯ２の僅かな含量を有するガラスのためにも、波長＜３２０ｎｍに関する紫外線のブロックが達成される。すなわち、紫外線の遮断（Ｔ＜０．１％、層の厚さｄ＝０．２ｍｍ）は、＞２６０ｎｍの、好ましくは＞３００ｎｍの、特に好ましくは＞３１３ｎｍ波長にあり、２５４ｎｍおよび特に３１３ｎｍにおける特に有害な水銀線がブロックされる。
【００３９】
ｎｍの紫外線の遮断（UV-Kante）は、ここでは、０．２ｍｍの厚さを有するガラスが、（より短い波長に対する）前記波長の下で、＜０．１％のスペクトル透過率を有することを意味する。
【００４０】
この場合ガラスが以下の温度処理に供されることが特に好ましい。
【００４１】
適切なガラス組成を有する、本発明に基づいて使用されるガラスは、熔融後に、特に、＜５００Ｋ／分の、好ましくは＜２００Ｋ／分および１００Ｋ／分の、全く特に好ましくは＜５０および１０Ｋ／分の冷却速度で、緩慢な冷却に供され、あるいは、或る時間、温度ＴＨに加熱される。冷却速度または時間は、ガラスが、迅速に冷却されるガラス管との比較で、特に、＞５００Ｋ／分の冷却速度で、５ｎｍより大きく、特に１０ｎｍよりも大きい紫外線の遮断のシフトを示すように、選択される。特に、３００ｎｍと３５０ｎｍの間の、好ましくは３１０ｎｍと３３０ｎｍの間の、全く特に好ましくは３１３ｎｍと３２５ｎｍの間の波長範囲にある紫外線の遮断が得られる。紫外線の遮断の上方の波長範囲にあるガラスは著しく透明である。温度ＴＨがＴｇ≦ＴＨ＜Ｔｇ＋４００℃の範囲にあることが好ましい。
【００４２】
本発明に基づき使用される発光体に用いるためのガラスとしては、ホウケイ酸塩ガラスが特に好ましい。ホウケイ酸塩ガラスは、第1の成分として、ＳｉＯ２およびＢ２Ｏ３を、他の成分としては、アルカリ酸化物および／またはアルカリ土類酸化物、例えばＬｉ２Ｏ，Ｎａ２Ｏ，Ｋ２Ｏ，ＣａＯ，ＭｇＯ，ＳｒＯおよびＢａＯを有する。
【００４３】
５と１５重量％の間の含量を有するホウケイ酸塩ガラスは、高い化学的耐性を示す。更に、このようなホウケイ酸塩ガラスは、熱膨張率（いわゆるＣＴＥ）においても、組成の範囲の選択によって、金属、例えばタングステンまたはコバールのような金属合金に適合されることができる。このことによって、ブッシングの領域での応力が防止される。
【００４４】
１５と２５重量％の間の含量を有するＢ２Ｏ３の含量を有するホウケイ酸塩ガラスは、良好な加工性と、同様に、熱膨張率（ＣＴＥ）の、タングステン金属またはコバール合金（Ｆｅ-Ｃｏ-Ｎｉ合金）への良好な適合とを示す。
【００４５】
２５〜３５重量％の範囲にあるＢ２Ｏ３含量を有するホウケイ酸塩ガラスは、ランプ用ガラスとしての使用の際には、僅かな誘電損失係数ｔａｎδを示す。このことは、特に、電極のないガス放電ランプ、すなわち、ガラス球の外側に取着される電極を有するランプでの使用の際に、好都合であり得る。
【００４６】
ガラスは、全く０〜１０重量％の範囲にある、特に＞０．５〜７重量％、好ましくは＞１〜５重量％、全く特に好ましくは＞１〜４重量％のＴｉＯ２の含量を有してもよい。
【００４７】
ここに記載したガラスの場合、合計ＴｉＯ２＋Ｂ２Ｏ３が、５〜３５重量％の範囲に、特に６〜２５重量％の範囲にあることが特に好ましい。
【００４８】
本発明の第１の実施の形態では、基礎ガラスは、通常、好ましくは少なくとも５５重量％または少なくとも６０重量％のＳｉＯ２を有する。この場合、少なくとも６１重量％および好ましくは少なくとも６３重量％が、特に好ましい。ＳｉＯ２の全く特に好ましい最小量は６５重量％である。ＳｉＯ２の特に好ましい最大量は８５重量％、好ましくは７５重量％、特に７３％重量％である。７２重量％および特に最大限７０重量％のＳｉＯ２は、全く特に好ましい。Ｂ２Ｏ３は、本発明では、５重量％よりも多い、好ましくは８重量％よりも多い、好ましくは１０重量％および特に少なくとも１５重量％よりも多い量で含有されている。少なくとも１６重量％が特に好ましい。Ｂ２Ｏ３の最大量は最大限３５重量％であるが、好ましくは最大限３２重量％である。最大限３０重量％が特に好ましい。
【００４９】
Ａｌ２Ｏ３は、０〜２５重量％、好ましくは０〜１０重量％の量で含有されている。０．５重量％または１重量％および特に２重量％の最小量が好ましい。最大量は、通常、５重量％、好ましくは３重量％である。個々のアルカリ酸化物Ｌｉ２Ｏ，Ｎａ２ＯおよびＫ２Ｏは、夫々、別々に、０〜２０または０〜１０重量％である。０．１重量％または０．２重量％および特に０．５重量％の最小量が好ましい。個々のアルカリ酸化物の最大量が最大限８重量％であることが好ましい。０．２重量％ないし１重量％のＬｉ２Ｏの、０．２重量％ないし３重量％、特に１．５重量％までのＮａ２Ｏに関する、および０．５〜８重量％、特に６〜８重量％のＫ２Ｏに関する量が好ましい。アルカリ酸化物の合計は、本発明に係わる基礎ガラスでは、０〜２５重量％および特に０．５ないし５重量％である。ＭｇＯ，ＣａＯ，ＳｒＯのようなアルカリ土類酸化物は、本発明では、夫々、０〜２０重量％の量でおよび特に０〜８重量％または０〜５重量％の量で含有されている。ＢａＯが０ないし４５重量％の量で存在していることが好ましい。アルカリ土類酸化物の合計は、本発明では、０〜４５重量％、特に０〜２０重量％、好ましくは０〜１０重量％である。この場合、アルカリ土類酸化物は、特に適切な実施の形態では、共に少なくとも０．５重量％または＞１重量％を有する。
【００５０】
更に、基礎ガラスは、第１の実施の形態では、好ましくは０〜３０、特に好ましくは０〜１０重量％、特に０〜３重量％のＺｎＯ、０〜３重量％または０〜５重量％のＺｒＯ２、０〜１または０〜０．５重量％のＣｅＯ２および０〜１重量％または０〜０．５重量％のＦｅ２Ｏ３を含む。更に、ＷＯ３，Ｂｉ２Ｏ３，ＭｏＯ３は、夫々別々に、０〜５重量％または０―３重量％、特に０．１〜３重量％の量で含有されていてもよい。
【００５１】
ガラスが紫外線放射の際のソラリゼーションに対して非常に安定的であるのに、ソラリゼーション安定度が、ＰｄＯ，ＰｔＯ３，ＰｔＯ２，ＰｔＯ，ＲｈＯ２，Ｒｈ２Ｏ３，ＩｒＯ２および／またはＩｒ２Ｏ３の僅かな含有によって、更に増大されることができることが明らかになった。このような物質の通常の最大含量は、最大限０．１重量％、好ましくは最大限０．０１重量％である。この場合、最大限０．００１重量６は特に好ましい。最小含量は、これらの目的のためには、通常０．０１重量％である。少なくとも０．００５ｐｐｍおよび特に少なくとも０．１ｐｐｍが好ましい。
【００５２】
ガラスが、化学的耐性、清澄および加工性を高めるために、微量のＣｅＯ２，ＰｂＯおよびＳｂ２Ｏ３を含むことができるが、ガラスがこれらの物質を有しないことが好ましい。
【００５３】
鉄が含まれている限り、鉄は、例えば硝酸塩含有の原料の投入による、熔融中の酸化条件によって、酸化段階３＋に移行される。このことによって、退色は可視の波長範囲に最小にされる。Ｆｅ２Ｏ３は、ガラス中に、好ましくは＜５００ｐｐｍの含量で含まれている。Ｆｅ２Ｏ３は、一般的には、不純物として存在する。しかし、Ｆｅ２Ｏ３は、紫外線の遮断の調整のために、意識的に投入されることができる。ここでは、混合された含量は、１０〜５００ｐｐｍ、好ましくは５０〜２００ｐｐｍ、全く好ましくは７０〜１５０ｐｐｍである。
【００５４】
ＴｉＯ２が＞２重量％のガラス組成の含量であり、＞５ｐｐｍのＦｅ２Ｏ３の総含量を有する混合物が用いられるとき、この混合物がＡｓ２Ｏ３で清澄され、かつ硝酸塩と共に熔融されることが好ましい。硝酸塩の添加が、＞１重量％の含量を有するアルカリ硝酸塩として、なされることが好ましい。その目的は、ガラスの着色を可視の範囲に抑えるためである。
【００５５】
特に、ＴｉＯを＞１．０重量％の濃度で含むガラスに関して、特に、可視の波長範囲のガラスの退色が、ガラス熔融物が実質的に塩化物を含まず、特に塩化物および／またはＳｂ２Ｏ３が、ガラス熔融物における清澄のためには添加されないことによって、少なくとも部分的に防止されることも、見出された。つまり、特にＴｉＯ２の使用の際に生じる、ガラスの青着色が回避されるのは、清澄剤としての塩化物が省かれる場合であることが見出された。塩化物およびフッ化物の最大含量は、本発明では、２重量％、特に１重量％である。最大限０．１重量％の含量が好ましい。
【００５６】
更に、例えば清澄剤として使用される硫酸塩も、前記薬剤と同様に、可視の波長範囲のガラスの退色をもたらすことが明らかになった。従って、硫酸塩を省くことも好ましい。硫酸塩の最大含量は、本発明では２重量％、特に１重量％である。最大限０．１重量％の含量が好ましい。
【００５７】
ガラスがＴｉＯ２を＜１．０重量％の含量で含むとき、一般的には、通常の清澄剤は、例えば塩化物、硫酸塩、Ｓｂ２Ｏ３が用いられる。
【００５８】
本明細書では、可視の波長範囲は、３８０ｎｍと７８０ｎｍの間の波長範囲を意味する。
【００５９】
更に、ガラスに関しては、清澄化がＡｓ２Ｏ３によりおよび酸化条件下で実行されるとき、前記欠点が一層防止されることが見出された。ガラスが０．０１〜１重量％のＡｓ２Ｏ３を含むことが好ましい。
【００６０】
含有されるＴｉＯ２の少なくとも８０％、通常は少なくとも９０％、好ましくは少なくとも９５％および特に９９％がＴｉ４＋として存在することが好ましい。多くの場合、チタンの９９．９および９９．９９％さえもＴｉ４＋として存在する。幾つかの場合、９９．９９９％のＴｉ４＋の含量が有意義であることが明らかになった。従って、酸化条件は、特に、Ｔｉ４＋が前記の量で存在するか、この段階で酸化されてなる条件を意味しなければならない。
【００６１】
このような酸化条件は、ガラス熔融物では、例えば、硝酸塩、特にアルカリ硝酸塩および／またはアルカリ土類硝酸塩の添加によって、容易に達成される。酸素および／または乾燥空気の注入によっても、酸化熔融物が得られる。更に、酸化熔融物を、例えば、混合物の熔融の際に、酸化するためのバーナー調整手段を用いて発生させることは可能である。
【００６２】
例えば硝酸塩およびＡｓ２Ｏ３の使用下での、酸化清澄によって、イルメナイト（ＦｅＴｉＯ３）複合体の形成が阻止される。この複合体の発生は可視範囲での強い着色をもたらす。
【００６３】
熔融中に、好ましくはアルカリ硝酸塩および／またはアルカリ土類硝酸塩の形の、硝酸塩がガラスに添加されるにも拘わらず、清澄後の完成されたガラスにおけるＮＯ３の濃度は、最大限０．０１重量％であり、多くの場合、高々０．００１重量％である。
【００６４】
本発明に係わるガラスの組成は以下の範囲にある。
【００６５】
ＳｉＯ２                              ５５〜８５重量％
Ｂ２Ｏ３                              ＞０〜３５重量％
Ａｌ２Ｏ３                              ０〜１０重量％
Ｌｉ２Ｏ                                ０〜１０重量％
Ｎａ２Ｏ                                ０〜２０重量％
Ｋ２Ｏ                                  ０〜２０重量％、但し、
ΣＬｉ２Ｏ＋Ｎａ２Ｏ＋Ｋ２Ｏは            ０〜２５重量％であり、
ＭｇＯ                                  ０〜８重量％
ＣａＯ                                  ０〜２０重量％
ＳｒＯ                                  ０〜５重量％
ＢａＯ                                  ０〜４５重量％、特に
ＢａＯ                                  ０〜５重量％、但し、
ΣＭｇＯ＋ＣａＯ＋ＳｒＯ＋ＢａＯは      ０〜４５重量％、
特に                                    ０〜２０重量％であり、
ＴｉＯ２                                  ０〜１０重量％
好ましくは                              ＞０．５〜１０重量％であり、
ＺｒＯ２                                    ０〜３重量％
ＣｅＯ２                                    ０〜１重量％
Ｆｅ２Ｏ３                                  ０〜１重量％
ＷＯ３                                      ０〜３重量％
Ｂｉ２Ｏ３                                  ０〜３重量％
ＭｏＯ３                                    ０〜３重量％。
【００６６】
本発明の発光体が以下の組成の被覆用ガラスを有することが好ましい。
【００６７】
ＳｉＯ２                              ５５〜７９重量％
Ｂ２Ｏ３                                  ３〜２５重量％
Ａｌ２Ｏ３                                ０〜１０重量％
Ｌｉ２Ｏ                                  ０〜１０重量％
Ｎａ２Ｏ                                  ０〜１０重量％
Ｋ２Ｏ                                    ０〜１０重量％、但し、
ΣＬｉ２Ｏ＋Ｎａ２Ｏ＋Ｋ２Ｏは              ０．５〜１６重量％であり、
ＭｇＯ                                    ０〜２重量％
ＣａＯ                                    ０〜３重量％
ＳｒＯ                                    ０〜３重量％
ＢａＯ                                    ０〜４５重量％、特に
ＢａＯ                                    ０〜３重量％、
ＺｎＯ                                    ０〜３０重量％、特に
ＺｎＯ                                    ０〜３重量％、但し、
ΣＭｇＯ＋ＣａＯ＋ＳｒＯ＋ＢａＯ＋ＺｎＯは０〜３０重量％、
特に                                      ０〜１０重量％であり、
ＺｒＯ２                                    ０〜３重量％
ＣｅＯ２                                    ０〜１重量％
Ｆｅ２Ｏ３                                  ０〜１重量％
ＷＯ３                                      ０〜３重量％
Ｂｉ２Ｏ３                                    ０〜３重量％
ＭｏＯ３                                      ０〜３重量％
但し、熔融物は                              ０．１〜１０重量％のＴｉＯ２を含み、熔融物は酸化条件下で生成される。このガラス組成物が０．０１〜１重量％のＡｓ２Ｏ３を含むことが好ましい。
【００６８】
電極ブッシングとのガラスの熔融がなされない、外側の電極を有する発光体のためにも、前記ガラス組成を同様に用いることができる。これはいわゆる複数のＥＥＦＬ（external electrode fluorescent lamp）である。このようなＥＥＦＬ発光装置は電極ブッシングを有しない発光装置である。電極のないＥＥＦＬバックライトの場合に電界による光の集束（Einkopplung）がなされるので、特に良好な電気的特性を特徴とするガラス組成物が、特に適切である。このようなガラスは、例えば、上記第１の実施の形態に付加されることができる以下の組成である。
【００６９】
ＳｉＯ２                              ６０〜７５重量％
Ｂ２Ｏ３                            ＞２５〜３５重量％
Ａｌ２Ｏ３                              ０〜１０重量％
Ｌｉ２Ｏ                                ０〜１０重量％
Ｎａ２Ｏ                                ０〜２０重量％
Ｋ２Ｏ                                  ０〜２０重量％、但し、
ΣＬｉ２Ｏ＋Ｎａ２Ｏ＋Ｋ２Ｏは            ０〜２５重量％であり、
ＭｇＯ                                  ０〜８重量％
ＣａＯ                                  ０〜２０重量％
ＳｒＯ                                  ０〜５重量％
ＢａＯ                                  ０〜４５重量％、特に
ＢａＯ                                  ０〜５重量％、但し、
ΣＭｇＯ＋ＣａＯ＋ＳｒＯ＋ＢａＯは      ０〜４５重量％、
特に                                    ０〜２０重量％であり、
ＺｎＯ                                  ０〜３０重量％、特に
ＺｎＯ                                  ０〜３重量％、
ＺｒＯ２                                ０〜５重量％
ＴｉＯ２                                ０〜１０重量％
Ｆｅ２Ｏ３                              ０〜０．５重量％
ＣｅＯ２                                ０〜０．５重量％
ＭｎＯ２                                ０〜１重量％
Ｎｄ２Ｏ３                                ０〜１重量％
ＷＯ３                                    ０〜２重量％
Ｂｉ２Ｏ３                                ０〜５重量％
ＭｏＯ３                                  ０〜５重量％
Ａｓ２Ｏ３                                ０〜１重量％
Ｓｂ２Ｏ３                                ０〜１重量％
ＳＯ４２−                                ０〜２重量％
Ｃｌ−                                    ０〜２重量％
Ｆ−                                      ０〜２重量％、但し、
ΣＦｅ２Ｏ３，ＣｅＯ２，ＴｉＯ２，ＰｂＯ＋Ａｓ２Ｏ３＋Ｓｂ２Ｏ３は０〜１０重量％であり、ΣＰｄＯ＋ＰｔＯ３＋ＰｔＯ＋ＲｈＯ２＋Ｒｈ２Ｏ３＋Ｉｒ２Ｏ３は、
０．００００１〜０．１重量％である。
【００７０】
本発明の特に好ましい実施の形態では、ガラスは、特に、外側の電極を有するガス放電ランプのために、設計されている。
【００７１】
外側の電極を有するガス放電ランプの出来る限り僅かな電力損(Verlustleistung)Ｐｌｏｓｓ従ってまた高い効率を達成するために、損失角ｔａｎδおよび誘電率ε’の商が出来る限り低いことが特に好都合であることが確認された。閉鎖式のガラス管の端面に平坦な電極を有する簡単な配置のためには、電力損は、
【数１】
2006065304.tif 000002
によって近似的に記述することができる。
【００７２】
但し、
ω：角周波数
ｔａｎδ：損失角
ε’：誘電率
ｄ：コンデンサの厚さ（ここではガラスの厚さ）
Ａ：電極面積
ｌ：電流強度。
【００７３】
従って、ＥＥＦＬ用の使用のためには、商ｔａｎδ／ε’＜５、好ましくは＜４、特に好ましくは＜３、全く特に好ましくは＜２．５、特に＜１．５および一層好ましくは＜１であるほうがよい。
【００７４】
従って、商ｔａｎδ／ε’を５より下の範囲に調整することによって、ガラス特性へ適切な影響が適切に及ぼされる。このことによって、所望の全電力損が最小にされることができる。
【００７５】
ｔａｎδおよびε’の商を本発明に基づいて出来る限り小さく調整するためには、ガラス組成は、例えば高偏光性元素(hoch polarisierbare Element)を、酸化物の形態で、ガラスマトリクスに取り込まれた状態で含む。酸化物の形態の、このような高偏光性元素は、Ｂａ，Ｃｓ，Ｈｆ，Ｔａ，Ｗ，Ｒｅ，Ｏｓ，Ｉｒ，Ｐｔ，Ｐｂ，Ｂｉ，Ｌａ，Ｃｅ，Ｐｒ，Ｎｄ，Ｓｍ，Ｅｕ，Ｇｄ，Ｔｂ，Ｄｙ，Ｈｏ，Ｅｒ，Ｔｍ，Ｙｂおよび／またはＬｕの酸化物からなる群から選択され得る。
【００７６】
これらの酸化物のうちの少なくとも１がガラス組成に含まれていることが好ましい。これらの酸化物の２つまたはそれより多い酸化物の混合物も存在してもよい。従って、これらの酸化物の少なくとも１が、＞０ないし８０重量％、好ましくは５ないし７５重量％、特に好ましくは１０ないし７０重量％、特に１５ないし６５重量％の量で含まれていることが好ましい。更に、１５ないし６０重量％、２０ないし５５または２０ないし５０重量％が好ましい。２０ないし４５重量％、特に２０ないし４０重量％あるいは２０ないし３５重量％は一層好ましい。１５、特に１８、好ましくは２０重量％を下回らないことは特に好ましい。
【００７７】
Ｃｓ２Ｏ，ＢａＯ，ＰｂＯ，Ｂｉ２Ｏ３および希土類金属酸化物、酸化ランタン、酸化ガドリニウムおよび／または酸化イッテルビウムが、本発明に係わるガラス組成物に存することは特に好ましい。
【００７８】
少なくとも１５重量％、一層好ましくは１８重量％、特に２０重量％、全く特に好ましくは２５より多い重量％の、これらの高偏光性元素のうちの１または複数の元素が、酸化物の形で、ガラス組成物に含まれていることは特に好ましい。
【００７９】
本発明に係わるこの実施の形態では、ＣｅＯ２の含量が０〜５重量％であることが好ましい。０〜１および特に０〜０．５重量％の量が好ましい。Ｎｄ２Ｏ３の含量が０〜５重量％であることが好ましい。０〜２、特に０〜１重量％の量が特に好ましい。Ｂｉ２Ｏ３が０〜８０重量％の、好ましくは５ないし７５重量％の、特に好ましくは１０ないし７０重量％の、特に１５ないし６５重量％の量で存在することは特に好ましい。更に、１５ないし６０重量％、２０ないし５５５または２０ないし５０重量％が好ましい。２０ないし４５重量％、特に２０ないし４０重量％または２０ないし３５重量％が一層好ましい。
【００８０】
従って、前記驚異的に高い含量にあるこれらの偏光性酸化物のうちの少なくとも１を付加することによって、ガラス特性に好影響を及ぼすことができる。それ故に、全電力損は、外側の電極を有する発光装置に通常組み込まれたガラスとの比較で、著しく減少され、最小量に下げられることができる。
【００８１】
全アルカリ土類酸化物の合計は、本発明では、好ましくは０〜８０重量％、特に５〜７５、好ましくは１０〜７０重量％、特に好ましくは２０〜６０重量％、全く特に好ましくは２０〜５５重量％である。更に、２０〜４０重量％が好ましい。
【００８２】
この実施の形態にとっては、合計Ａｌ２Ｏ３＋Ｂ２Ｏ３＋Ｃｓ２Ｏ＋ＢａＯ＋Ｂｉ２Ｏ３＋ＰｂＯが、１５ないし８０重量％、好ましくは１５ないし７５重量％、特に２０ないし７０重量％にあることが、特に好ましいことが明らかになった。Ｂ２Ｏ３が通常は３５重量％の最大量で用いられるので、残りの４５重量％が、偏光性酸化物ＢａＯ，Ｂｉ２Ｏ３，Ｃｓ２ＯおよびＰｂＯのうちの１つまたは複数の酸化物に分配される。
【００８３】
ＰｂＯ含量を、０ないし７０重量％、好ましくは１０〜６５重量％、より好ましくは１５〜６０重量％に調整することができることは好都合である。２０ないし５８重量％、２５ないし５５重量％、特に３５ないし５０重量％が含まれていることは特に好ましい。
【００８４】
ＰｂＯ含量が５０重量％よりも多く、特に６０重量％より多く調整されるとき、ガラスには、３重量％より多い、特に４重量％より多いまたは５重量％より多い含量のアルカリが混合されることができる。但し、１０重量％よりも多い量は含まれていないほうがよい。しかし、＜５の商ｔａｎδ／ε’への要求はまだ満たされる。
【００８５】
ＥＥＦＬランプでの使用、特にそのためにデザインされている、本発明に係わるガラスがＰｂＯを含まないとき、これらのガラスが、本発明では、アルカリを有しないことが好ましい。
【００８６】
従って、ＥＥＦＬ放電ランプのためには、ガラスは、以下の組成：
ＳｉＯ２                            ５５〜８５重量％
Ｂ２Ｏ３                              ＞０〜３５重量％
Ａｌ２Ｏ３                            ０〜２５重量％
好ましくは                            ０〜２０重量％
Ｌｉ２Ｏ                            ＜１．０重量％
Ｎａ２Ｏ                            ＜３．０重量％
Ｋ２Ｏ                              ＜５．０重量％、但し、
ΣＬｉ２Ｏ＋Ｎａ２Ｏ＋Ｋ２Ｏは        ＜５．０重量％であり、
ＭｇＯ                                ０〜８重量％
ＣａＯ                                ０〜２０重量％
ＳｒＯ                                ０〜２０重量％
ＢａＯ                                ０〜８０重量％、特に
ＢａＯ                                ０〜６０重量％、
ＴｉＯ２                                ０〜１０重量％
好ましくは                            ＞０．５〜１０重量％であり、
ＺｒＯ２                                  ０〜３重量％
ＣｅＯ２                                  ０〜１０重量％
Ｆｅ２Ｏ３                                  ０〜３重量％
好ましくは                                ０〜１重量％
ＷＯ３                                    ０〜３重量％
Ｂｉ２Ｏ３                                ０〜８０重量％
ＭｏＯ３                                  ０〜３重量％
ＺｎＯ                                    ０〜１５重量％
好ましくは                                ０〜５重量％
ＰｂＯ                                    ０〜７０重量％
を有し、但し、ΣＡｌ２Ｏ３＋Ｂ２Ｏ３＋ＢａＯ＋ＰｂＯ＋Ｂｉ２Ｏ３＋は１５〜８０重量％であり、Ｈｆ，Ｔａ，Ｗ，Ｒｅ，Ｏｓ，Ｉｒ，Ｐｔ，Ｌａ，Ｐｒ，Ｎｄ，Ｓｍ，Ｅｕ，Ｇｄ，Ｔｂ，Ｄｙ，Ｈｏ，Ｅｒ，Ｔｍ，Ｙｂおよび／またはＬｕは、酸化物の形で、０〜８０重量％の含量で存在しており、
並びに通常の濃度の清澄剤を有することが好ましい。
【００８７】
ガラスが、不可避的な不純物以外に、アルカリを有しないことが好ましい。
【００８８】
ＥＥＦＬランプで使用するための特に好ましいガラス組成は、以下の成分：
ＳｉＯ２                              ５５〜８５重量％
Ｂ２Ｏ３                              ＞０〜３５重量％
Ａｌ２Ｏ３                              ０〜２０重量％
Ｌｉ２Ｏ                              ＜０．５重量％
Ｎａ２Ｏ                              ＜０．５重量％
Ｋ２Ｏ                                ＜０．５重量％、但し、
ΣＬｉ２Ｏ＋Ｎａ２Ｏ＋Ｋ２Ｏは          ＜１．０重量％であり、
ＭｇＯ                                  ０〜８重量％
ＣａＯ                                  ０〜２０重量％
ＳｒＯ                                  ０〜２０重量％
ＢａＯ                                １５〜６０重量％、特に
ＢａＯ                                ２０〜３５重量％、但し、
ΣＭｇＯ＋ＣａＯ＋ＳｒＯ＋ＢａＯは    １５〜７０重量％、
特に、                                ２０〜４０重量％であり、
ＴｉＯ２                                ０〜１０重量％
好ましくは                          ＞０．５〜１０重量％であり、
ＺｒＯ２                                ０〜３重量％
ＣｅＯ２                                ０〜１０重量％
好ましくは                              ０〜１重量％
Ｆｅ２Ｏ３                                ０〜1重量％
ＷＯ３                                  ０〜３重量％
Ｂｉ２Ｏ３                                ０〜８０重量％
ＭｏＯ３                                  ０〜３重量％
ＺｎＯ                                    ０〜１０重量％
好ましくは                                ０〜５重量％
ＰｂＯ                                    ０〜７０重量％
を有し、但し、ΣＡｌ２Ｏ３＋Ｂ２Ｏ３＋Ｃｓ２Ｏ＋ＢａＯ＋ＰｂＯ＋Ｂｉ２Ｏ３＋は１５〜８０重量％であり、
ならびに通常の濃度の清澄剤を有する。
【００８９】
ガラスが、同様に、不可避的な不純物以外に、アルカリを有しないことが好ましい。
【００９０】
ＥＥＦＬランプでの使用のための他の好ましいガラス組成は、以下の成分：
ＳｉＯ２                              ３５〜６５重量％
Ｂ２Ｏ３                                ０〜１５重量％
Ａｌ２Ｏ３                              ０〜２０重量％
好ましくは                            ５〜１５重量％
Ｌｉ２Ｏ                                ０〜０．５重量％
Ｎａ２Ｏ                                ０〜０．５重量％
Ｋ２Ｏ                                  ０〜０．５重量％、但し、
ΣＬｉ２Ｏ＋Ｎａ２Ｏ＋Ｋ２Ｏは            ０〜１重量％であり、
ＭｇＯ                                  ０〜６重量％
ＣａＯ                                  ０〜１５重量％
ＳｒＯ                                  ０〜８重量％
ＢａＯ                                  １〜２０重量％、特に
ＢａＯ                                  １〜１０重量％、
ＴｉＯ２                                ０〜１０重量％
好ましくは                            ＞０．５〜１０重量％であり、
ＺｒＯ２                                ０〜１重量％
ＣｅＯ２                                ０〜０．５重量％
Ｆｅ２Ｏ３                              ０〜０．５重量％
ＷＯ３                                  ０〜２重量％
Ｂｉ２Ｏ３                                ０〜２０重量％
ＭｏＯ３                                  ０〜５重量％
ＺｎＯ                                    ０〜５重量％
好ましくは                                ０〜３重量％
ＰｂＯ                                    ０〜７０重量％
を有し、但し、ΣＡｌ２Ｏ３＋Ｂ２Ｏ３＋ＢａＯ＋ＰｂＯ＋Ｂｉ２Ｏ３は８〜６５重量％であり、Ｈｆ，Ｔａ，Ｗ，Ｒｅ，Ｏｓ，Ｉｒ，Ｐｔ，Ｌａ，Ｐｒ，Ｎｄ，Ｓｍ，Ｅｕ，Ｇｄ，Ｔｂ，Ｄｙ，Ｈｏ，Ｅｒ，Ｔｍ，Ｙｂおよび／またはＬｕは、酸化物の形で、０〜８０重量％の含量で存在しており、
並びに通常の濃度の清澄剤を有する。
【００９１】
前記ガラス組成物のように、比較的大きな量での少なくとも１つの高偏光性酸化物の存在の故に、同様に商ｔａｎδ／ε’＜５を有し、かつ特にＥＥＦＬランプでの使用のために好都合である他のガラスも、以下の組成：
ＳｉＯ２                              ５０〜６５重量％
Ｂ２Ｏ３                                ０〜１５重量％
Ａｌ２Ｏ３                              １〜１７重量％
Ｌｉ２Ｏ                                ０〜０．５重量％
Ｎａ２Ｏ                                ０〜０．５重量％
Ｋ２Ｏ                                  ０〜０．５重量％、但し、
ΣＬｉ２Ｏ＋Ｎａ２Ｏ＋Ｋ２Ｏは            ０〜１重量％であり、
ＭｇＯ                                  ０〜５重量％
ＣａＯ                                  ０〜１５重量％
ＳｒＯ                                  ０〜５重量％
ＢａＯ                                ２０〜６０重量％、特に
ＢａＯ                                ２０〜４０重量％、
ＴｉＯ２                                  ０〜１重量％
ＺｒＯ２                                  ０〜１重量％
ＣｅＯ２                                  ０〜０．５重量％
Ｆｅ２Ｏ３                                  ０〜０．５重量％
好ましくは                                ０〜１重量％
ＷＯ３                                    ０〜２重量％
Ｂｉ２Ｏ３                                  ０〜４０重量％
ＭｏＯ３                                    ０〜５重量％
ＺｎＯ                                      ０〜３重量％
ＰｂＯ                                      ０〜３０重量％、特に、
ＰｂＯ                                      １０〜２０重量％
を有し、但し、ΣＡｌ２Ｏ３＋Ｂ２Ｏ３＋ＢａＯ＋ＰｂＯ＋Ｂｉ２Ｏ３は１０〜８０重量％であり、但し、Ｈｆ，Ｔａ，Ｗ，Ｒｅ，Ｏｓ，Ｉｒ，Ｐｔ，Ｌａ，Ｐｒ，Ｎｄ，Ｓｍ，Ｅｕ，Ｇｄ，Ｔｂ，Ｄｙ，Ｈｏ，Ｅｒ，Ｔｍ，Ｙｂおよび／またはＬｕは、酸化物の形で、０〜８０重量％の含量で存在しており、
並びに通常の濃度の清澄剤を有する。
【００９２】
更に、使用された発光体とは別に、以下のガラス組成も好ましい。
【００９３】
ＳｉＯ２                            ６３〜７２重量％
Ｂ２Ｏ３                              １５〜２２重量％
Ａｌ２Ｏ３                              ０〜３重量％
Ｌｉ２Ｏ                                ０〜５重量％
Ｎａ２Ｏ                                ０〜５重量％
Ｋ２Ｏ                                  ０〜５重量％、但し、
ΣＬｉ２Ｏ＋Ｎａ２Ｏ＋Ｋ２Ｏは            ０．５〜５重量％であり、
ＭｇＯ                                  ０〜３重量％
ＣａＯ                                  ０〜５重量％
ＳｒＯ                                  ０〜３重量％
ＢａＯ                                  ０〜３０重量％、特に
ＢａＯ                                  ０〜３重量％、但し、
ΣＭｇＯ＋ＣａＯ＋ＳｒＯ＋ＢａＯは      ０〜３０重量％、
特に                                    ０〜５重量％であり、
ＺｎＯ                                  ０〜３０重量％、特に
ＺｎＯ                                  ０〜３重量％、
ＺｒＯ２                                  ０〜５重量％
ＴｉＯ２                                ＞０．５〜１０重量％
Ｆｅ２Ｏ３                                ０〜０．５重量％
ＣｅＯ２                                  ０〜０．５重量％
ＭｎＯ２                                  ０〜１．０重量％
Ｎｄ２Ｏ３                                  ０〜１．０重量％
ＷＯ３                                    ０〜２重量％
Ｂｉ２Ｏ３                                  ０〜５重量％
ＭｏＯ３                                  ０〜５重量％
Ａｓ２Ｏ３                                  ０〜１重量％
Ｓｂ２Ｏ３                                  ０〜１重量％
ＳＯ４（２−）                                ０〜２重量％
Ｃｌ−                                      ０〜２重量％
Ｆ−                                        ０〜２重量％、但し、
ΣＦｅ２Ｏ３，ＣｅＯ２，ＴｉＯ２，ＰｂＯ＋Ａｓ２Ｏ３＋Ｓｂ２Ｏ３は０．５〜１０重量％である。
【００９４】
他の好ましい組成は以下の物質を含む。
【００９５】
ＳｉＯ２                              ６７〜７４重量％
Ｂ２Ｏ３                                ５〜１０重量％
Ａｌ２Ｏ３                              ３〜１０重量％
Ｌｉ２Ｏ                                ０〜４重量％
Ｎａ２Ｏ                                ０〜１０重量％
Ｋ２Ｏ                                  ０〜１０重量％、但し、
ΣＬｉ２Ｏ＋Ｎａ２Ｏ＋Ｋ２Ｏは            ０．５〜１０．５重量％であり、
ＭｇＯ                                  ０〜２重量％
ＣａＯ                                  ０〜３重量％
ＳｒＯ                                  ０〜３重量％
ＢａＯ                                  ０〜３０重量％、特に
ＢａＯ                                  ０〜３重量％、
ＺｎＯ                                  ０〜３０重量％、特に
ＺｎＯ                                  ０〜３重量％、但し、
ΣＭｇＯ＋ＣａＯ＋ＳｒＯ＋ＢａＯ＋ＺｎＯは０〜３０重量％、
特に                                    ０〜６重量％であり、
ＺｒＯ２                                ０〜３重量％、
ＣｅＯ２                                ０〜１重量％、
およびＴｉＯ２，Ｂｉ２Ｏ３および／またはＭｏＯ３は、夫々互いに別個に０〜１０重量％の量で含まれており、
ΣＴｉＯ２＋Ｂｉ２Ｏ３＋ＭｏＯ３は０．１〜１０重量％である。
【００９６】
すべての前記ガラス組成物が前記量のＦｅ２Ｏ３を含むことが好ましく、実質的にＦｅＯを含まないことが特に好ましい。
【００９７】
以下のガラス組成物は、同様に、発光体のために、特に、電極ブッシングを備えた外側の電極を有するランプのために特に適切である。この場合、ガラスの溶解はなされない。これらの発光体は、更に、酸、アルカリ液および水に対する特に高い化学的耐性を特徴とし、本発明の第２の実施の形態に加えられる。
【００９８】
ＳｉＯ２                              ６０〜８５重量％
Ｂ２Ｏ３                                ０〜１０重量％
Ａｌ２Ｏ３                              ０〜１０重量％
Ｌｉ２Ｏ                                ０〜１０重量％
Ｎａ２Ｏ                                ０〜２０重量％
Ｋ２Ｏ                                  ０〜２０重量％、但し、
ΣＬｉ２Ｏ＋Ｎａ２Ｏ＋Ｋ２Ｏは            ５〜２５重量％であり、
ＭｇＯ                                  ０〜８重量％
ＣａＯ                                  ０〜２０重量％
ＳｒＯ                                  ０〜５重量％
ＢａＯ                                  ０〜３０重量％、特に
ＢａＯ                                  ０〜５重量％、但し、
ΣＭｇＯ＋ＣａＯ＋ＳｒＯ＋ＢａＯは      ３〜３０重量％、
特に                                    ３〜２０重量％であり、
ＺｎＯ                                  ０〜２０重量％、特に
ＺｎＯ                                  ０〜８重量％、
ＺｒＯ２                                ０〜５重量％、
ＴｉＯ２                                ０〜１０重量％
Ｆｅ２Ｏ３                                ０〜５重量％
ＣｅＯ２                                  ０〜５重量％
ＭｎＯ２                                  ０〜５重量％
Ｎｄ２Ｏ３                                ０〜１．０重量％
ＷＯ３                                    ０〜２重量％
Ｂｉ２Ｏ３                                  ０〜５重量％
ＭｏＯ３                                  ０〜５重量％
ＰｂＯ                                    ０〜５重量％
Ａｓ２Ｏ３                                  ０〜１重量％
Ｓｂ２Ｏ３                                  ０〜１重量％、但し、
ΣＦｅ２Ｏ３＋ＣｅＯ２＋ＴｉＯ２＋ＰｂＯ＋Ａｓ２Ｏ３＋Ｓｂ２Ｏ３は０〜１０重量％であり、
ΣＰｄＯ＋ＰｔＯ３＋ＰｔＯ２＋ＰｔＯ＋ＲｈＯ２＋Ｒｈ２Ｏ３＋ＩｒＯ２＋Ｉｒ２Ｏ３は、０．１重量％であり、
ＳＯ４２−                                      ０〜２重量％
Ｃｌ−                                        ０〜２重量％
Ｆ−                                          ０〜２重量％。
【００９９】
本発明の発光体のための適切なガラスの第２の実施の形態は、少なくとも６０重量％の、好ましくは少なくとも６２重量％のＳｉＯ２の最小含量を有する。６４重量％の最小含量が特に好ましい。本発明に係わるガラス中のＳｉＯ２の最大含量は高々８５重量％、特に７９重量％であり、高々７５重量％の含量が好ましい。特に好ましい最大含量は７２重量％である。非常に高いＳｉＯ２含量を有するガラスは、僅かな誘電損失係数ｔａｎδを特徴とし、従って、例えば、電極のない蛍光ランプに適切であり得る。
【０１００】
Ｂ２Ｏ３含量は高々１０重量％、特に高々５重量％であり、高々４重量％の含量が好ましい。高々３重量％のＢ２Ｏ３の最大含量が特に好ましく、高々２重量％の含量が、全く特に好ましい。個々の場合では、本発明に係わるガラスはＢ２Ｏ３を全く有することがない。しかし、このガラスは、好ましい実施の形態では、少なくとも０．１重量％を含み、０．５重量％が好ましい。０．７５重量％の最小含量は特に好ましく、０．９重量％は全く特に好ましい。
【０１０１】
ガラスは、本発明の第２の実施の形態では、個々の場合にＡｌ２Ｏ３を有しなくてもよいにも拘わらず、通常は、Ａｌ２Ｏ３を、０．１の、特に０．２重量％の最小量で含む。０．３重量％の最小量が好ましい。０．７、特に少なくとも１．０重量％の最小量は特に好ましい。Ａｌ２Ｏ３の最大量は通常１０重量％であり、最大限８重量％が好ましい。多くの場合、５重量％、特に４重量％の最大量が十分であることが明らかになった。
【０１０２】
第２の実施の形態に基づくガラスは、アルカリ酸化物およびアルカリ土類酸化物を含む。この場合、アルカリ酸化物の総含量は、少なくとも５重量％、特に少なくとも６重量％、好ましくは少なくとも８重量％である。少なくとも１０重量％のアルカリ酸化物の最小総量は特に好ましい。すべてのアルカリ酸化物の最大含量は高々２５重量％である。２２重量％および特に２０重量％の最大量が特に好ましい。多くの場合、１８重量％の最大量が十分であることが分かった。このうち、ＬｉＯ２の含量は、本発明では、０重量％ないし高々１０重量％である。最大限８重量％のおよび特に最大限６重量％の最大量が好ましい。Ｋ２Ｏは少なくとも０重量％および高々２０重量％の量で含まれている。０．０１重量％、好ましくは０．０５重量％の最小含量が好ましい。個々の場合には、１．０重量％の最小含量が適切であることが分かった。Ｋ２Ｏの最大含量は、好ましい実施の形態では、最大限１８重量％である。最大限１５および特に最大限１０重量％が好ましい。多くの場合、５重量％の最大含量で全く十分であることが明らかになった。
【０１０３】
ＮａＯ２の含量は、個々の場合、０重量％および最大限２０重量％である。しかし、ＮａＯ２の含量は、少なくとも３重量％、特に少なくとも５重量％であることが好ましい。少なくとも８重量％、特に少なくとも１０重量％の含量が好ましい。特に好ましい実施の形態では、酸化ナトリウムは、本発明により、少なくとも１２重量％の量で含まれている。ＮａＯ２の好ましい最大含量は１８重量％または１６重量％であり、１５重量％の上限は特に好ましい。
【０１０４】
外側の電極を有する蛍光ランプでの使用のためには、ガラスがアルカリを含まないことが好ましい。
【０１０５】
個々のアルカリ土類酸化物の含量は、ＣａＯに関しては、最大限２０重量％であるが、個々の場合には、１８、特に最大限１５重量％の最大含量が十分である。本発明に係わるガラスがカルシウム成分を含まないのに、本発明に係わるガラスは、通常、少なくとも１重量％のＣａＯを含む。少なくとも２重量％、特に少なくとも３重量％の含量が好ましい。実際には、４重量％の最小含量が適切であることが明らかになった。ＭｇＯの下限は、個々の場合では、０重量％である。しかし、少なくとも１重量％および特に少なくとも２重量％が好ましい。本発明に係わるガラスでのＭｇＯの最大含量は８重量％であり、最大限７および特に最大限６重量％が好ましい。ＳｒＯおよび／またはＢａＯは、本発明に係わるガラスでは、完全に省略されることができる。しかし、２つの物質のうちの少なくとも１または２つの物質が、夫々１重量％、好ましくは少なくとも２重量％の量で含まれている。ガラスに保たれたすべてのアルカリ土類酸化物の総含量は少なくとも３重量％および高々３０重量％、特に２０重量％であり、４重量％、特に５重量％の最小総量が好ましい。多くの場合、６または７重量％の最小含量が適切であることが分かった。アルカリ土類酸化物の好ましい最大限度は１８重量％である。最大限１５重量％が好ましい。幾つかの場合、１２重量％の最大含量が十分であることが分かった。
【０１０６】
第２の実施の形態に基づくガラスは、ＺｎＯを含むことがないが、０．１重量％の最小含量と、高々３０重量％、特に８重量％好ましくは高々５重量％の最大含量とを含むことが好ましい。３重量％または２重量％の最大含量が全く適切であることができる。ＺｒＯ２は、０〜８重量％、特に０〜５重量％の量で含まれている。３重量％の最大含量が、多くの場合、十分であることが分かった。
【０１０７】
第２の実施の形態に基づくガラスは、好ましい実施の形態では、少なくとも０．１重量％および高々２重量％、特に高々１重量％の量のＴｉＯ２，ＰｂＯ，Ａｓ２Ｏ３および／またはＳｂ２Ｏ３の総含量を特徴とする。この場合、Ａｓ２Ｏ３および／またはＳｂ２Ｏ３の好ましい最小含量は、少なくとも０．０１重量％、好ましくは少なくとも０．０５重量％および特に少なくとも０．１重量％である。この場合、残りの最大量は最大限２重量％、特に最大限１．５重量％であり、最大限１重量％および特に０．８重量％は特に好ましい。
【０１０８】
前記元素のうち、特にＴｉＯ２が、本発明に係わるガラスに含まれていることが好ましい。但し、前記他の複数の成分の含量が上回っている限り、ガラスは、原理的には、この元素を含まない。この場合、ＴｉＯ２の最大含量が８重量％であることが好ましい。この場合、高々５重量％が好ましい。ＴｉＯ２の好ましい最小含量は１重量％である。ガラスは０〜５重量％のＰｂＯを含む。２重量％の、特に最大限１重量％の最大限の含量は適切である。ガラスが鉛を含まないことが好ましい。Ｆｅ２Ｏ３および／またはＣｅＯ２の含量は、夫々０〜５重量％である。０〜１および特に０〜０．５重量％の量が好ましい。ＭｎＯ２および／またはＮｄ２Ｏ３の含量は０〜５重量％であり、０〜２、特に０〜１重量％の量が好ましい。成分Ｂｉ２Ｏ３および／またはＭｏＯ３は、夫々、０〜５重量％、好ましくは０〜４重量％の量で含まれており、Ａｓ２Ｏ３および／またはＳｂ２Ｏ３は、夫々、本発明に係わるガラス中に、０〜１重量％の量で含まれている。最小含量は好ましくは０．１、特に０．２重量％である。すなわち、ガラスは、Ａｓ２Ｏ３および／またはＳｂ２Ｏ３を、０．１〜１重量％、特に０．２〜１重量％の量で有する。この場合、Ｆｅ２Ｏ３，ＣｅＯ２，ＴｉＯ２，ＰｂＯ，Ａｓ２Ｏ３およびＳｂ２Ｏ３の総含量は、好ましくは０．１〜１０重量％、特に好ましくは＞１〜８重量％である。本発明に係わるガラスは、好ましい実施の形態では、場合によっては、０〜２重量％の、微量のＳＯ４２−と、同様に夫々０〜２重量％の量のＣｌ−および／またはＦ−を含む。
【０１０９】
第１のおよび第２の実施の形態に基づくガラスは、特にフロート法によって板ガラスを製造するために、特にそのために適切であり、管ガラスの製造は特に好ましい。ガラスが、少なくとも０．５ｍｍの、特に少なくとも１ｍｍの直径と、高々２ｃｍ、特に高々１ｃｍの上限を有する管の製造のために、全く特に適切である。特に好ましい管の直径は２ｍｍと５ｍｍの間である。このような管が少なくとも０．０５ｍｍ、特に少なくとも０．１ｍｍの肉厚を有し、少なくとも０．２ｍｍが特に好ましいことが明らかになった。最大限の肉厚は高々１ｍｍであり、高々＜０．８ｍｍまたは＜０．７ｍｍの肉厚が好ましい。
【０１１０】
ここで記述されたガラス、特にホウケイ酸塩ガラスは、ガス放電管および蛍光ランプ、特に小型の蛍光ランプでの使用のために、特にそのために適切であり、全く特に照明のために、例えば携帯電話およびコンピュータモニタでのような電子表示装置、例えばディスプレーおよびＬＣＤ受像スクリーンの背面照明のために、特にそのために、適切であり、液晶表示装置（ＬＣＤ）の製造の際におよび背面で照明された表示装置（「ノンエミッタ」  非自己発光型のディスプレー、いわゆるバックライトユニットを有するディスプレー）に、光源として用いられる。この使用のためには、このような蛍光ランプは非常に小さな寸法を有する。従って、極めて僅かな厚みしか有しない。好ましいディスプレーおよび受像スクリーンは、ラップトップに用いられるいわゆるフラット・ディスプレー、特に、フラットなバックライト装置である。ハロゲンを含まない発光体、例えば、キセノン原子の放電を基礎にする発光体（キセノンランプ）が特に好ましい。この実施の携帯が、特に環境に優しいことが明らかになった。
【０１１１】
本発明で用いられるガラスが僅かな誘電特性を有することが好ましい。この場合、誘電率（ＤＺ）は、１ＭＨｚでかつ２５℃では、２より大きく、好ましくは３より大きくおよび４より大きく、全く特に好ましくは５よりも大きく、６よりも大きいことは特に好ましい。誘電損失係数ｔａｎδ［１０−４］は最大限１２０であり、好ましくは１００よりも少ない。損失係数が８０より下であることは特に好ましい。５０よりも下のおよび３０よりも下の値は特に適切である。１５より下の値が全く特に好ましい。
【０１１２】
本発明の発光体に関して記載されたガラスは、特に、外部電極を有する蛍光ランプの使用のために、および、電極がガラスと熔融されており、例えばコバール合金、モリブデンおよびタングステン等からなるランプガラスの中を通ってなる蛍光ランプのためにも、適切である。外側の電極の場合には、これらの電極を、例えば、導電性ペーストによって形成することができる。
【０１１３】
更に、フラットなガス放電ランプのための板ガラスの形の、ここに記載されたガラスの使用が好ましい。
【０１１４】
前記ガラスをまず半製品に形成することが好ましい。例えば熱成形工程による半製品の製造は、例えば熔融物から直接なされる。例えば、管が製造されるのは、液状のガラスが熔融タンクからいわゆるダンナー吹管に流れ、その吹管から引き上げられて管が形成されることによってである。この管を、他の方法、例えばヴェロ引き上げ法またはエー引き上げ法によっても、製造することができる。これらの工程は当業者には知られている。
【０１１５】
板ガラスを、アップ・ドローまたはダウン・ドローによってあるいはフロート法によって製造することができる。これらの工程も当業者に知られている。中空ガラスを圧縮成形または吹込み成形することができる。
【０１１６】
前記工程では、ガラスの所定の冷却はなされない。
【０１１７】
例えば、ガラスが、伸管の際に、非常に短時間内に室温で冷却するのは、ガラスが例えばダンナー吹管を離れた後である。「冷却」はなされないか、重要でない「冷却」がなされるだけである。
【０１１８】
既述のように、紫外線の遮断の調整のために温度処理に曝されたガラスを用いることができる。この温度処理によって、紫外線の遮断すなわち紫外線ブロックおよび透過、特にガラスの散乱を調整することができる。低温での焼鈍が特に好ましいのは、紫外線の遮断を正確に調整することが意図されるときである。何故ならば、長時間によって、より良い工程制御が保証されているからである。
【０１１９】
紫外線の遮断のかような調整は、例えば蛍光ランプの製造のために通常である多段工程でも、達成されることができる。
【０１２０】
このような温度処理を、管の追加の加工に組み入れることもできる。例えば、いわゆる小型のガス放電ランプまたはバックライト用の蛍光ランプの製造の際に、少なくとも１つの他の温度処理がなされる。この温度処理では、ガラスは全体にまたは部分的に加熱される。このような工程の例は、ガラス管の整列、製造により生じるガラス管の波形の、その補償、蛍光層の焼付および電極の封入である。
【０１２１】
温度処理は所定の温度の際の個別処理として実行することができる。温度が高くなれば、短い時間で十分である。
【０１２２】
同様に、この焼鈍段階を、所定の温度分布の通過後に、達成することができる。種々の加熱速度および所定温度での停止時間が可能である。
【０１２３】
紫外線の遮断のシフトが、後置の焼鈍段階によってなされる必要はなく、ガラスの熔融直後にも達成されることができるのは、所望の熱成形工程の際に、ガラスを、焼鈍温度でかつ所定時間保ち、あるいは、好ましくは＜５００Ｋ／分、特に好ましくは＜１０Ｋ／分、特に好ましくは＜１Ｋ／分、例えば０．３Ｋ／分（２０Ｋ／ｈ）で所定の冷却に晒すことによってである。
【０１２４】
製造工程では、冷却速度は、好ましくは１０００Ｋ／分よりも小さく、好ましくは５００Ｋ／分よりも小さく、特に好ましくは１００Ｋ／分よりも小さくおよび好ましくは１０Ｋ／分よりも小さい。冷却速度が１Ｋ／分よりも小さいことは全く特に好ましい。
【０１２５】
熱成形工程における熔融直後の焼鈍処理と、後置の焼鈍工程との組合せも可能である。この場合、再焼鈍が複数の温度でなされることができる。但し、ＴＨはＴｇ≦ＴＨ＜Ｔｇ＋４００℃の範囲にあり、但し、Ｔｇは、例えば、ショット社編『Guide to Glass』、ハインツ・Ｇ・プフェンダー、チャップマンおよびホール、１９９６年、２０〜２２頁に記載のように、転移温度を示す。再焼鈍の時間は適切に選択され、好ましくは、数秒から１２０分までの範囲にある。
【０１２６】
以下、図面を参照して本発明を詳述する。図１には、低圧放電ランプの、特に蛍光ランプの、全く特に好ましくは小型の蛍光ランプの原理図が示されている。
【０１２７】
図１には、引き上げられた管ガラスから製造されたいわゆるバックライトランプが示されている。中央部分１０はかなり透明であり、ランプ本体を形成する。２つの開放端１２．１，１２．２には、ブッシングの金属ワイヤ１４．１，１４．２が挿入されている。ブッシングは、例えば、１つの焼鈍段階で、透明な管ガラスと熔融される。
【０１２８】
ガラスの膨張係数が金属ワイヤ１４．１，１４．２の膨張係数とかなり一致するように、ブッシングの領域のガラスが選択されていることが好ましい。
【０１２９】
図２ないし４には、本発明に基づいてかように製造されたバックライトランプの使用が例示されている。
【０１３０】
図２には、本発明に係わるガラスからなる個々の小型の蛍光管１１０が、互いに平行に使用され、窪み１５０を有するプレート１３０に位置しており、これらの窪みが、放射された光をディスプレーに反射してなるこのような用途のための、特別な使用が示されている。反射型のプレート１３０の上方には、反射層１６０が付着されており、この反射層は、一種の反射器として、蛍光管１１０によってプレート１３０の方向に反射された光を均等に分散させ、かくて、ディスプレーの均等な照射を引き起こす。この装置が、例えばテレビ装置の場合のような、かなり大きなディスプレーのために用いられることが好ましい。プレート１３０は、本発明では、ポリマー、例えばポリカーボネートまたはメタクリレート（ＰＭＭＡ）からなってもよい。
【０１３１】
図３に示した実施の形態では、蛍光管２１０を、ディスプレー２０２の外側にも、取着することができる。このとき、光は、光ガイドとして用いられる光伝送型のプレート２５０、いわゆるＬＧＰ（ライト・ガイド・プレート）によって、ディスプレーの上面に亘って均等に分散される。このような光伝送型のプレート２５０は、例えば粗い表面を有する。この表面によって、光が分散される。プレートは、本発明では、例えばシクロオレフィンをベースにしたポリマーから構成されていてもよい。蛍光管は外部のまたは内部の電極を有することができる。
【０１３２】
更に、これらの電極を、発光型のユニット３１０が構造化されたディスク３１５に直に位置してなるバックライト装置のために、使用することも可能である。このことは図４に示されている。この場合、構造は、所定の幅（Ｗｒｉｂ）を有する平行な複数の隆起、いわゆるバリヤ３８０によって、ディスクに、所定の深さおよび所定の幅（ｄｃｈａｎｎｅｌおよびＷｃｈａｎｎｅｌ）を有するチャネルが発生され、これらのチャネルに放電蛍光材料３５０があるように、なっている。この場合、チャネルは燐光層３７０を有するディスクと共に、複数の放射中空空間３６０．１，３６０．２，３６０．３，３６０．４，３６０．５を形成する。
【０１３３】
図４に示したバックライト装置は、電極を有しないガス放電ランプである。すなわち、ブッシングはなくて、外側の電極３３０ａ，３３０ｂのみがある。図４に示したカバープレートまたはカバーディスク４１０は、システムの構造に従って、不透明なディフューザディスクまたは透明なディスクであってもよい。ディフューザプレートは、本発明では、例えばシクロオレフィンをベースにしたポリマーから、好ましくはトパーズ（Ｒ）からなっていてもよい。
【０１３４】
電極を有しない、図４に示したランプ装置は、いわゆるＥＥＦＬ（エクスターナル・エレクトロード・フルオロスセント・ランプ）装置である。前記の装置は大きな平らなバックライトを形成するので、フラットバックライトとも呼ばれる。
【０１３５】
図５には、以下の組成（実施例１５）を有するガラスに関して、紫外線の遮断のシフトが示されている。
【０１３６】
ＳｉＯ２        ６４．３５
Ｂ２Ｏ３          １９．０
Ａｌ２Ｏ３          ２．６５
Ｌｉ２Ｏ            ０．６５
Ｎａ２Ｏ            ０．７０
Ｋ２Ｏ              ７．４５
ＺｎＯ            ０．６０
Ａｓ２Ｏ３        ０．１０
ＴｉＯ２          ４．５０
ガラス管は、ダンナー法により製造され、非常に迅速に、すなわち、約１１００℃から３００℃へと１分より少ない時間で冷却された。厚みｄ＝０．２ｍｍおよび透過率Ｔ＜０．１％を有するこのガラスの紫外線の遮断は３０２ｎｍにあった。図５では、曲線には、１００が付されている。透過率スペクトルから明瞭に認識されるように、緩慢に冷却されたサンプル、すなわち、２０Ｋ／ｈで冷却されたサンプルは、３２０ｎｍの紫外線の遮断を有し、従って、水銀ランプの３１３ｎｍの線を共に含める。緩慢に冷却されたサンプルの透過率曲線には２００が付されている。ＴｉＯ２の含量は４．５重量％であった。ガラス管は３ｍｍの直径を有した。ガラスの壁部の厚さは０．２ｍｍであった。紫外線の遮断は、本願では、透過率Ｔ＜０．１％を特徴とする。
【０１３７】
緩慢な冷却の代わりに、再焼鈍も行なうことができる。
【０１３８】
以下、本発明を、実施の形態を参照して説明する。これらの実施の形態は、本発明に係わる教示を明示しているが、この教示に限定されない。
【０１３９】
実施の形態
以下の表１および２の例には、外側の電極を有する蛍光ランプのガラスのためのガラス組成物と、５より著しく下に調整されている商ｔａｎδ／ＤＺとが記されている。ＤＺは誘電率である。
【表１】
2006065304.tif 000003
【表２】
2006065304.tif 000004
【０１４０】
本発明によって、まず、発光体と配光ユニットの組合せを可能にするシステムが準備される。この場合、１つのまたは複数の発光体に設けられた追加の紫外線保護層が、一般的に省略され、プラスチックには、紫外線吸収剤が用いられないのに、配光ユニット中のプラスチック構成成分の、特にポリマーの脆弱性は結果として生じない。この場合、適切な温度処理によって紫外線の遮断のシフトが達成されたが、ＴｉＯ２の含量が少なくても、３１３ｎｍより大きい範囲の紫外線吸収が達成されてなるガラスが用いられる。この場合、本発明は、定まった冷却または焼鈍によって、すなわち、冷却または焼鈍による所定の酸化還元条件の調整によって、ガラス内の紫外線の遮断が調整され、あるいは、迅速に冷却されるサンプルと比較して高い波長へとシフトされることができるという効果を利用する。外側の電極を有する発光装置に関して、ｔａｎδ／ε’値＜５を有する特注のガラスを、システムに用いることができる。その目的は、発光装置の出来る限り高い効率を達成するためである。
【図面の簡単な説明】
【０１４１】
【図１】好ましくは、ガラス球の中を案内される電極を有するいわゆるバックライトの形の発光体を示す図。
【図２】小型のバックライト装置のための反射型のベースプレート、支持プレートおよびサブストレートプレートの基本形を示す図。
【図３】外側の電極を有するバックライト装置を示す図。
【図４】側方に取着された蛍光ランプを有するディスプレー装置を示す図。
【図５】温度工程による紫外線の遮断のシフトを示すダイヤフラムを示す図。
【符号の説明】
【０１４２】
１０…中央部分
１２．１…開放端
１２．２…開放端
１４．１…金属ワイヤ
１４．２…金属ワイヤ
１１０…蛍光管
１３０…プレート
１５０…窪み
２１０…蛍光管
２０２…ディスプレー
２５０…光伝送型のプレート
３１０…発光ユニット
３１５…構造化されたディスク
３８０…バリヤ
３６０．１…放射中空空間
３６０．２…放射中空空間
３６０．３…放射中空空間
３６０．４…放射中空空間
３６０．５…放射中空空間
３３０ａ…外側の電極
３３０ｂ…外側の電極
４１０…カバープレートまたはカバーディスク
【図１】
2006065304.tif 000005
【図２】
2006065304.tif 000006
【図３】
2006065304.tif 000007
【図４】
2006065304.tif 000008
【図５】
2006065304.tif 000009